(57)【特許請求の範囲】
【請求項１】
木質パネルにおいて、揮発性有機化合物（ＶＯＣ）の放散を減少させるために使用される変性ナノ粒子であって、
前記変性ナノ粒子は、下記の一般式（Ｉ）で表される少なくとも１種の化合物によって修飾されたナノ粒子。
ＲａＳｉＸ（４−ａ）                          （Ｉ）
［式中、
−Ｘは、Ｈ、ＯＨ、あるいは加水分解性部位であり、前記加水分解性部位は、ハロゲン基、アルコキシ基、カルボキシ基、アミノ基、モノアルキルアミノ基、ジアルキルアミノ基、アリールオキシ基、アシルオキシ基、およびアルキルカルボニル基からなる群から選択され、
−Ｒは、非加水分解性有機部位Ｒであり、前記非加水分解性有機部位は、置換または非置換のアルキル基、置換または非置換のアリール基、置換または非置換のアルケニル基、置換または非置換のアルキニル基、置換または非置換のシクロアルキル基、および置換または非置換のシクロアルケニル基からなる群から選択され、任意で、この非加水分解性有機部位Ｒ中に−Ｏ−又は−ＮＨ−が介在していてもよく、
前記Ｒは、エポキシ基、ヒドロキシ基、エーテル基、アミノ基、モノアルキルアミノ基、ジアルキルアミノ基、置換または非置換のアニリン基、アミド基、カルボキシ基、アルキニル基、アクリロイル基、アクリロイルオキシ基、メタクリロイル基、メタクリロイルオキシ基、メルカプト基、シアノ基、アルコキシ基、イソシアネート基、アルデヒド基、アルキルカルボニル基、酸無水物基、およびリン酸基からなる群から選択される少なくとも１種の官能基Ｑを有しており、
−ａは、１、２または３である。］
【請求項２】
請求項１に記載の変性ナノ粒子において、前記Ｘが、フッ素原子、塩素原子、臭素原子、ヨウ素原子、Ｃ１〜Ｃ６アルコキシ基、Ｃ６〜Ｃ１０アリールオキシ基、Ｃ２〜Ｃ７アシルオキシ基、Ｃ２〜Ｃ７アルキルカルボニル基、モノＣ１〜Ｃ１２アルキルアミノ基、およびジＣ１〜Ｃ１２アルキルアミノ基からなる群から選択されることを特徴とする、変性ナノ粒子。
【請求項３】
請求項１または２に記載の変性ナノ粒子において、前記Ｒが、置換または非置換のＣ１〜Ｃ３０アルキル基、置換または非置換のＣ２〜Ｃ６アルケニル基、置換または非置換のＣ３〜Ｃ８シクロアルキル基、および置換または非置換のＣ３〜Ｃ８シクロアルケニル基からなる群から選択されることを特徴とする、変性ナノ粒子。
【請求項４】
請求項１から３のいずれか一項に記載の変性ナノ粒子において、前記Ｒが、メチル基、エチル基、ｎ−プロピル基、イソプロピル基、ｎ−ブチル基、ｓ−ブチル基、ｔ−ブチル基、ペンチル基、ヘキシル基、シクロヘキシル基、ビニル基、１−プロペニル基、２−プロペニル基、ブテニル基、アセチルエニル基、プロパルギル基、置換または非置換のブタジエニル基、および置換または非置換のシクロヘキサジエニル基からなる群から選択されることを特徴とする、変性ナノ粒子。
【請求項５】
請求項１から４のいずれか一項に記載の変性ナノ粒子において、前記官能基Ｑが、アミノ基、モノアルキルアミノ基、アリール基、ヒドロキシ基、アクリル基、アクリルオキシ基、メタクリル基、メタクリルオキシ基、エポキシ基、およびイソシアノ基、のうちの少なくとも１種であることを特徴とする、変性ナノ粒子。
【請求項６】
請求項１から５のいずれか一項に記載の変性ナノ粒子において、前記官能基Ｑが、アミノ基、ヒドロキシ基、およびフェニル基のうちの少なくとも１種であることを特徴とする、変性ナノ粒子。
【請求項７】
請求項１から６のいずれか一項に記載の変性ナノ粒子において、前記ナノ粒子の粒径が、２〜４００ｎｍであることを特徴とする、変性ナノ粒子。
【請求項８】
請求項１から７のいずれか一項に記載の変性ナノ粒子において、前記ナノ粒子の比表面積が、５０〜５００ｍ２／ｇであることを特徴とする、変性ナノ粒子。
【請求項９】
請求項１から８のいずれか一項に記載の変性ナノ粒子において、前記ナノ粒子は、酸化物ナノ粒子、水酸化物ナノ粒子またはオキシ水酸化物ナノ粒子であることを特徴とする、変性ナノ粒子。
【請求項１０】
請求項１から９のいずれか一項に記載の変性ナノ粒子において、木質パネルに用いられる木削片から放出されるアルデヒド類のレベルを減少させるために、前記変性ナノ粒子を使用することを特徴とする、変性ナノ粒子。
【請求項１１】
請求項１から１０のいずれか一項に記載の変性ナノ粒子において、木質パネルに用いられた木削片から放出されるテルペン類のレベルを減少させるために、前記変性ナノ粒子を使用することを特徴とする、変性ナノ粒子。
【請求項１２】
揮発性有機化合物（ＶＯＣ）の放散が減少した木質パネルを製造する方法であって：
ａ）適切な木から木質チップを製作する工程と、
ｂ）前記木質チップを木削片に変換する工程と、
ｃ）前記木削片を中間貯蔵する工程と、
ｄ）前記木削片を乾燥させる工程と、
ｅ）前記木削片を、その大きさに応じて分別または選別する工程と、
ｆ）必要に応じて、さらに、前記木削片を破砕する工程と、
ｇ）前記木削片を、風力選別および／または落下選別を介して搬送ベルト上に配することにより、材料が散りばめられたマット状体を形成する工程と、
ｈ）前記搬送ベルト上に配置された前記木削片を加圧する工程と、
を含む、木質パネルの製造方法において、
請求項１から１１のいずれか一項に記載の変性ナノ粒子を含む少なくとも１つの懸濁液を、前記工程ｂ）〜ｈ）のうちの１つの工程前および／または工程中および／または工程後に添加し、前記懸濁液が、変性ナノ粒子を２０重量％以上含有するナノ粒子含有水溶液の形態である、木質パネルの製造方法。
【請求項１３】
請求項１２に記載の木質パネルの製造方法において、前記変性ナノ粒子を含有する前記懸濁液を、少なくとも１種のグルーと予め混ぜあわせるか；前記変性ナノ粒子を含有する前記懸濁液を、前記グルーと同時に前記木削片に適用するか；前記変性ナノ粒子を含有する前記懸濁液を、前記木削片に対して当該木削片が乾燥する前に吹き付けるか；または前記変性ナノ粒子を含有する前記懸濁液を、木削片が散りばめられた前記マット状体に対して加圧前に吹き付けることを特徴とする、木質パネルの製造方法。
【請求項１４】
請求項１２または１３に記載の木質パネルの製造方法において、変性ナノ粒子を４０重量％以上含有する水溶液の形態の懸濁液を使用することを特徴とする、木質パネルの製造方法。
【発明の詳細な説明】
【技術分野】
【０００１】
本発明は、請求項１に記載の、変性ナノ粒子の使用に関し、請求項１２に記載の、変性ナノ粒子を用いて木質パネル(wood based panel)を製造する方法に関し、請求項１５に記載の、上記製造方法によって製造可能な木質パネルに関する。
【背景技術】
【０００２】
周知のとおり、木質パネルは、リグノセルロースまたはリグノセルロースを含有する材料（例えば、木質繊維、木削片など）で構成される。リグノセルロースには、その成分としてセルロース、ヘミセルロースおよびリグニンが含まれる。セルロースは、グルコース単位によって構成された長鎖高分子である。ヘミセルロースは、ペントースによって構成された短鎖分岐高分子である。リグニンは、メトキシフェニルプロパン単位によって構成された三次元高分子である。セルロースとヘミセルロースとが細胞壁の構造物質を形成する。リグニンは細胞構造内部を満たす物質であり、木質化を引き起こす。
【０００３】
木質パネルの製造過程では、特に、木削片の製作過程において、大量の揮発性有機化合物が生成又は放出される。直ぐに気化する揮発性有機物質や、低温で（例えば、室温で）既に気体として存在する揮発性有機物質は、ＶＯＣと称される揮発性有機化合物に分類される。
【０００４】
より具体的には、高揮発性、または低温で既に気体として存在する化合物は、すべて高揮発性有機化合物に分類される。典型的に、上記ＶＯＣに分類される有機化合物の沸点は５０〜２６０℃の範囲内である。ただし、ＶＯＣの定義は各国特有のものなので、各国間で異なる。
【０００５】
このような木質パネルを建材に使用した場合、高揮発性有機化合物が屋内空間に放散されてしまい、健康に多大な影響を及ぼす。
【０００６】
ドイツでは、建材健康評価委員会（ＡｇＢＢ）が、建物の屋内空間における揮発性有機化合物放散が与える健康評価を行っている。上記委員会が定めた基準によれば、揮発性有機化合物（ＶＯＣ）とは保持範囲Ｃ６〜Ｃ１６の物質であり、低揮発性有機化合物（ＳＶＯＣ）とは保持範囲Ｃ１６超〜Ｃ２２の物質である。したがって高揮発性有機化合物（ＶＯＣ）は、単独の物質が考慮される場合もあれば、複数の物質によるＴＶＯＣ（総揮発性有機化合物）が考慮される場合もある。
【０００７】
典型的に、建材のＶＯＣ放散は、試験チャンバーを用いて調べる。上記ＡｇＢＢの基準によれば、建材のＴＶＯＣ値は、３日後で１０ｍｇ／ｍ３以下、２８日後で１ｍｇ／ｍ３以下であるのが望ましいとされる（ＡｇＢＢによる木質建材のＶＯＣ評価スキーム、２０１０年）。
【０００８】
ドイツ環境庁も、同様のガイドラインを定めている。このガイドラインによると、３００μｇ／ｍ３未満のＶＯＣ放散であれば、衛生的に無害である（Umweltbundesamt 2007, Bundesgesundheitsblatt 7, pages 999-1005）。
【０００９】
木材加工産業では、高揮発性の有機アルデヒド類（例えば、ホルムアルデヒド、ヘキサナールなど）や高揮発性のテルペン類への対策が特に重要である。
【００１０】
以上に鑑みて、本発明は、アルデヒド類やテルペン類（特に、モノテルペン類）を減少させる技術に関する。アルデヒド（例えば、ヘキサナールなど）は、木の天然成分に由来するか、あるいは、天然油脂の酸化分解によって生成される。テルペン類は、木の天然成分である樹脂に含まれている。
【００１１】
一般的に、揮発性有機化合物は、製品の製造工程において副生成物として生じるか、あるいは、製品を使用するにつれて徐々に周囲の空気に放出される。いずれの場合も、製造工程全体のコストの増加、木質繊維パネルを使用した際の悪臭などといった具体的な問題を生じる。
【００１２】
揮発性有機化合物（ＶＯＣ）は、木材中に既に存在しているか、加工時に放出されるか、あるいは、現在の知識によれば、木の分解生成物である不飽和脂肪酸がさらに分解されることで形成される。加工時に生じる典型的な変換生成物としては、例えば、ペンタナールやヘキサナールだけでなく、オクタナール、オクテナール、１−ヘプテナールなども挙げられる。特に、中密度ファイバーパネルやＯＳＢパネル（構造用木質ボード）の製造に主に使用される針葉樹は、揮発性有機テルペン化合物やアルデヒド類の発生原因となる樹脂や油脂を大量に含有する。また、木材の製造時に特定のグルー（または接着剤）を使用した場合にも、ＶＯＣやアルデヒド類（例えば、ホルムアルデヒドなど）が生じることがある。
【００１３】
このような木に関連する放出のみによるＶＯＣ放散は、木の高揮発性成分（例えば、テルペン類など）や木の化学分解生成物（例えば、酢酸など）の一次放散と、例えば高級アルデヒド類（例えば、ペンタナールなど）や高級カルボン酸類などのいわゆる二次放散とに分類することができる。
【００１４】
また、上記ＶＯＣ放散は、木質パネル（例えば、ＯＳＢパネルなど）をどのように使用するのかによって、そして、当該木質パネルが空間中のどの程度を占めるのかによって、重大な問題となり得る。その他にも、上記ＶＯＣ放散は、他種の断熱材（例えば、鉱物系断熱材など）に比べて環境に優しいとされる木質繊維断熱材の短所になる。
【００１５】
以上の理由により、木質パネルからの揮発性有機化合物の放出を減少させるのが望ましい。
【００１６】
従来、様々な解決方法が試みられてきた。特許文献１には、木材を製造する方法であって、加圧前の木質繊維にグルテン含有接着剤、乳タンパク質含有接着剤、植物性タンパク質含有接着剤またはこれらの誘導体を添加する、木材の製造方法が記載されている。上記グルテン含有接着剤は例えば、皮膠、骨膠、革膠などであり、上記乳タンパク質含有接着剤は特にカゼイン系接着剤であり、上記植物性タンパク質含有接着剤は特に大豆系接着剤である。
【００１７】
特許文献２では、木材またはバインダー材にアルデヒド除去剤を添加する。同文献には、典型的なアルデヒド除去剤として、ビスルファイト類やピロスルファイト類（例えば、亜硫酸水素ナトリウム、亜硫酸水素カリウムなど）、硫酸亜鉛、硫酸マグネシウム、硫酸アルミニウム、およびジチオナイト類が記載されている。
【００１８】
特許文献３では、木材製品の製造時に、木質繊維と接着剤との混合物に、アルデヒド除去剤としてゼオライトを添加する。しかし、アルデヒド除去剤としてゼオライトを使用する構成には、短所が幾つかある。例えば、全乾木材に対して約５％に相当する、比較的大量のゼオライトを添加する必要がある。
【先行技術文献】
【特許文献】
【００１９】
【特許文献１】独国特許出願公開第１０２００７０５０９３５号明細書
【特許文献２】米国特許出願公開第２００９／０１３０４７４号明細書
【特許文献３】国際公開第２０１０／１３６１０６号
【発明の概要】
【発明が解決しようとする課題】
【００２０】
本発明の技術的課題は、上記したような放散、すなわち、木質パネル（例えば、ＯＳＢパネルなど）からの高揮発性有機化合物（例えば、アルデヒド類、テルペン類など）の長期的な放散を、最小限に抑えることである。
【課題を解決するための手段】
【００２１】
上記の課題は、請求項１の構成に従って変性ナノ粒子を使用することにより解決される。
【００２２】
すなわち、本発明では、下記の一般式（Ｉ）で表される少なくとも１種の化合物によって修飾されたナノ粒子である変性ナノ粒子が、木質パネル（特に、ＯＳＢパネル）からの揮発性有機化合物（ＶＯＣ）の放散を減少させるために使用される。
ＲａＳｉＸ（４−ａ）                          （Ｉ）
【００２３】
［式中、
−Ｘは、Ｈ、ＯＨ、あるいは加水分解性部位（加水分解性基）であり、前記加水分解性部位は、ハロゲン基、アルコキシ基、カルボキシ基、アミノ基、モノアルキルアミノ基、ジアルキルアミノ基、アリールオキシ基、アシルオキシ基、およびアルキルカルボニル基からなる群から選択され、
−Ｒは、非加水分解性有機部位（非加水分解性有機基）Ｒであり、前記非加水分解性有機部位は、置換または非置換のアルキル基、置換または非置換のアリール基、置換または非置換のアルケニル基、置換または非置換のアルキニル基、置換または非置換のシクロアルキル基、および置換または非置換のシクロアルケニル基からなる群から選択され、任意で、この非加水分解性有機部位Ｒ中に−Ｏ−又は−ＮＨ−が介在していてもよく、
前記Ｒは、エポキシ基、ヒドロキシ基、エーテル基、アミノ基、モノアルキルアミノ基、ジアルキルアミノ基、置換または非置換のアニリン基、アミド基、カルボキシ基、アルキニル基、アクリロイル基、アクリロイルオキシ基、メタクリロイル基、メタクリロイルオキシ基、メルカプト基、シアノ基、アルコキシ基、イソシアネート基、アルデヒド基、アルキルカルボニル基、酸無水物基、およびリン酸基からなる群から選択される少なくとも１種の官能基Ｑを有しており、
−ａは、１、２または３（特に、１または２）である。］
【００２４】
使用される前記ナノ粒子（特に、ＳｉＯ２系、Ａｌ２Ｏ３系、ＺｒＯ２系、ＴｉＯ２系またはＳｎＯ系の、酸化物ナノ粒子、水酸化物ナノ粒子またはオキシ水酸化物ナノ粒子）は、ヒドロキシ基によって生じた親水性表面を有するので、縮合反応で木質繊維のマトリクスと化学的に一体化することができる。また、そのような親水性表面により、様々な前記シラン化合物と化学結合又は化学的にカップリングすることもできる。
【００２５】
官能基を有する前記シラン化合物は、水の存在下で酸又は塩基を用いた上流加水分解・縮合工程(upstream hydrolysis and condensation process)により、前記ナノ粒子の前記親水性表面と予め結合される。
【００２６】
好ましくは、前記ナノ粒子を適切な触媒（特に、酸又は塩基）を含有する水溶液に投入した後、適切な前記シラン化合物を５０〜８０℃で添加することにより、前記変性ナノ粒子が作製される。この構成により、前記シラン化合物が加水分解を受けて前記ナノ粒子の表面に対して縮合し、約９０％のシラン化合物が当該ナノ粒子の表面と結合する。
【００２７】
好ましくは、前記変性ナノ粒子の作製時に、シラン層（シラン単分子層）を表面上に有するナノ粒子と、加水分解を受けたシラン単量体（未だ縮合していないシラン単量体も含み得る）とを含有する水溶液が得られる。
【００２８】
ＴＥＭによって測定した場合、シラン濃度を０．１〜０．８ｍｍｏｌシラン／ｇ粒子、好ましくは０．４〜０．６ｍｍｏｌシラン／ｇ粒子とすることにより、前記ナノ粒子の表面上にシラン層（シラン単分子層）を形成することができる。
【００２９】
好ましくは、前記Ｘは、フッ素原子、塩素原子、臭素原子、ヨウ素原子、Ｃ１〜Ｃ６アルコキシ基（特に、メトキシ基、エトキシ基、ｎ−プロポキシ基、ブトキシ基）、Ｃ６〜Ｃ１０アリールオキシ基（特に、フェノキシ基）、Ｃ２〜Ｃ７アシルオキシ基（特に、アセトキシ基、プロピオノキシ基）、Ｃ２〜Ｃ７アルキルカルボニル基（特に、アセチル基）、モノＣ１〜Ｃ１２アルキルアミノ基（特に、モノＣ１〜Ｃ６アルキルアミノ基）、およびジＣ１〜Ｃ１２アルキルアミノ基（特に、ジＣ１〜Ｃ６アルキルアミノ基）からなる群から選択される。特に好ましい加水分解性基は、Ｃ１〜Ｃ４アルコキシ基（特に、メトキシ基、エトキシ基）である。
【００３０】
好ましくは、前記非加水分解性有機部位Ｒは、置換または非置換のＣ１〜Ｃ３０アルキル基（特に、置換Ｃ５〜Ｃ２５アルキル基）、置換または非置換のＣ２〜Ｃ６アルケニル基、置換または非置換のＣ３〜Ｃ８シクロアルキル基、および、置換または非置換のＣ３〜Ｃ８シクロアルケニル基からなる群から選択される。シクロアルキル部位またはシクロアルケニル部位が使用される場合、好ましくは、当該シクロアルキル部位またはシクロアルケニル部位は、Ｃ１〜Ｃ１０アルキルリンカー（特に、Ｃ１〜Ｃ６アルキルリンカー）を介してＳｉ原子と結合される。また、前記部位Ｒとしてアルケニル基またはシクロアルケニル基が使用される場合、当該アルケニル基またはシクロアルケニル基は、必ずしも官能基Ｑを有していなくてもよい。よって、このような場合の前記ＱはＨとなる。
【００３１】
一実施形態において、前記非加水分解性部位Ｒは、メチル基、エチル基、ｎ−プロピル基、イソプロピル基、ｎ−ブチル基、ｓ−ブチル基、ｔ−ブチル基、ペンチル基、ヘキシル基、シクロヘキシル基、ビニル基、１−プロペニル基、２−プロペニル基、ブテニル基、アセチルエニル基（エチニル基）、プロパルギル基、置換または非置換のブタジエニル基、および置換または非置換のシクロヘキサジエニル基からなる群から選択される。
【００３２】
本発明において「非加水分解性有機部位」という用語は、水の存在下で、Ｓｉ原子に連結されたＯＨ−基やＮＨ２−基が形成されない有機部位のことを指す。
【００３３】
好ましくは、前記非加水分解性有機部位が有する前記少なくとも１種の官能基Ｑは、アミノ基、モノアルキルアミノ基、アリール基（特に、フェニル基）、ヒドロキシ基、アクリル基、アクリルオキシ基、メタクリル基、メタクリルオキシ基、エポキシ基（特に、グリシジル基またはグリシジルオキシ基）、およびイソシアノ基のうちの少なくとも１種である。官能基Ｑとして特に好ましいのは、アミノ基、ヒドロキシ基、およびフェニル基のうちの少なくとも１種である。
【００３４】
既述したように、前記非加水分解性部位Ｒは、少なくとも１種の官能基Ｑを有している。前記部位Ｒは、それ以外にも、さらなる部位によって置換されていてもよい。
【００３５】
なお、「置換アルキル…」、「置換アルケニル…」、「置換アリール…」などの表現は、これらの基の中の１つ又は複数の原子（通常、Ｈ原子）が、次に述べる１種又は複数種の置換基（好ましくは、次に述べる１種又は２種の置換基）によって置換されていることを指す：ハロゲン原子、ヒドロキシ基、保護ヒドロキシ基、オキソ基、保護オキソ基、Ｃ３〜Ｃ７シクロアルキル基、二環式アルキル基、フェニル基、ナフチル基、アミノ基、保護アミノ基、モノ置換アミノ基、保護モノ置換アミノ基、ジ置換アミノ基、グアニジノ基、保護グアニジノ基、複素環基、保護複素環基、イミダゾリル基、インドリル基、ピロリジニル基、Ｃ１〜Ｃ１２アルコキシ基、Ｃ１〜Ｃ１２アシル基、Ｃ１〜Ｃ１２アシルオキシ基、アクリロイルオキシ基、ニトロ基、カルボキシ基、保護カルボキシ基、カルバモイル基、シアノ基、メチルスルホニルアミノ基、チオール基、Ｃ１〜Ｃ１０アルキルチオール基、およびＣ１〜Ｃ１０アルキルスルホニル基。置換アルキル基および／または置換アリール基および／または置換アルケニル基は、同一又は異なる置換基によって１箇所又は複数箇所が置換されていてもよく、好ましくは、同一又は異なる置換基によって１箇所又は２箇所が置換されていてもよい。
【００３６】
好ましくは、本明細書において「アルキニル」という用語は、式：Ｃ≡Ｃで表される部位を有することを指し、特に、「Ｃ２〜Ｃ６アルキニル」のことを指す。Ｃ１〜Ｃ１２アルキニルの例には：エチニル、プロピニル、２−ブチニル、２−ペンチニル、３−ペンチニル、２−ヘキシニル、３−ヘキシニル、４−ヘキシニル、ビニル、直鎖または分岐アルキル鎖のジイン、直鎖または分岐アルキル鎖のトリインが含まれる。
【００３７】
好ましくは、本明細書において「アリール」という用語は、フェニル、ベンジル、ナフチル、アントリルなどの芳香族炭化水素のことを指す。置換アリール基とは、前述した１種又は複数種の置換基によって置換されたアリール基のことをいう。
【００３８】
好ましくは、「シクロアルキル」という用語は、シクロプロピル基、シクロブチル基、シクロペンチル基、シクロヘキシル基、およびシクロヘプチル基の意味を含む。
【００３９】
好ましくは、「シクロアルケニル」という用語は、置換または非置換の環式基（例えば、置換または非置換のシクロペンテニル基、置換または非置換のシクロヘキセニル基など）の意味を含む。「シクロアルケニル」という用語は、さらに、共役二重結合を有する環式基（例えば、シクロヘキサジエン基など）の意味も含む。
【００４０】
本明細書において「アルケニル」という用語は、１つ又は複数の二重結合を有する基の意味を含み、さらに、その二重結合が共役形態のもの（例えば、ブタジエン基）も含む。
【００４１】
具体的には、前記官能基Ｑは、アルデヒド基と反応可能な基である。一例として、アミノ基は、アルデヒド基と反応することによってシッフ塩基を形成し得る。また、ヒドロキシ基は、アルデヒド基と反応することによってアセタール又はヘミアセタールを形成し得る。
【００４２】
アリール基（例えば、フェニル基など）を前記官能基Ｑとした場合、この芳香族基は、木材加工時に形成されるラジカル、特に、アルデヒドラジカルおよびテルペンラジカルを捕捉するラジカル捕捉剤として機能し得るので、高揮発性のアルデヒドおよびテルペンを捕捉することができる。
【００４３】
アルケニル、特に、共役二重結合を有するアルケニル｛例えば、置換または非置換のブタジエニルなど）、置換または非置換のシクロアルケニル［特に、共役二重結合を有するシクロアルケニル（例えば、置換または非置換のシクロヘキサジエニルなど）］｝は、熱ディールスアルダー反応によって高揮発性テルペン類を変換することができる。適切なジエン化合物を選択することにより、分子量の大きい環式化合物が形成されるので、揮発性を消失させて木の内部に留めておくことができる。
【００４４】
使用され得る特に好ましい前記シラン化合物は、アミノエチルアミノエチルアミノプロピルトリメトキシシラン、アミノプロピルトリメトキシシラン、およびフェニルトリエトキシシランである。
【００４５】
好ましくは、使用される前記ナノ粒子の粒径は、２〜４００ｎｍ、より好ましくは２〜１００ｎｍ、特に好ましくは２〜５０ｎｍである。特に、前記ナノ粒子は、酸化物ナノ粒子、水酸化物ナノ粒子またはオキシ水酸化物ナノ粒子であり得る。このようなナノ粒子は、様々な方法、例えば、イオン交換法、プラズマ法、ゾルゲル法、粉砕法、火炎分離法（flame separation）などによって合成することができる。好ましい一実施形態では、前記ナノ粒子として、ＳｉＯ２系、Ａｌ２Ｏ３系、ＺｒＯ２系、ＴｉＯ２系およびＳｎＯ系のナノ粒子が使用される。特に好ましいのは、ＳｉＯ２系のナノ粒子である。
【００４６】
使用される前記ナノ粒子の比表面積は、５０〜５００ｍ２／ｇであってもよく、好ましくは１００〜４００ｍ２／ｇ、特に好ましくは２００〜３００ｍ２／ｇである。この比表面積の測定は、Brunauer, Emmett及びTellerによるＢＥＴ法に準拠して、窒素の吸着を計測することで行われる。
【００４７】
特に好ましくは、前記変性ナノ粒子は、木質パネルに用いられた木削片から放出されるアルデヒド類、特にＣ１〜Ｃ１０アルデヒド類、より特にホルムアルデヒド、アセトアルデヒド、ペンタナール、ヘキサナールなどを減少させるために使用される。上記の説明から分かるように、アルデヒド類は、木材加工時に特に放出される。
【００４８】
好ましくは、前記変性ナノ粒子は、木質パネルに用いられた木削片から放出されるテルペン類、特にＣ１０モノテルペン類およびＣ１５セスキテルペン類、より特に環式または非環式モノテルペン類を減少させるために使用される。
【００４９】
典型的な非環式テルペン類としては、例えば、ミルセン；グラニオール、リナロール、イプセノールなどのテルペンアルコール類；シトラールなどのテルペンアルデヒド類などのテルペン系炭化水素が挙げられる。典型的な単環式テルペン類としては、ｐ−メンタン、テルピネン、リモネン、カルボンが挙げられる。典型的な二環式テルペン類としては、カラン、ピナン、ボルナンに加え、特に、３−カレンおよびα−ピネンが重要である。テルペン類は樹脂の成分なので、マツやトウヒなどの大量に樹脂を含有する樹種に特に多く含まれている。
【００５０】
前記変性ナノ粒子は、揮発性有機化合物（ＶＯＣ）の放散が減少した木質パネル（特に、ＯＳＢパネル）を製造する方法に使用される。この製造方法は：
ａ）適切な木から木質チップを製作する工程と、
ｂ）前記木質チップを木削片に変換する工程と、
ｃ）前記木削片を（特に、サイロ又はバンカーに）中間貯蔵する工程と、
ｄ）前記木削片を乾燥させる工程と、
ｅ）前記木削片を、その大きさに応じて分別または選別する工程と、
ｆ）必要に応じて、さらに、前記木削片を破砕する工程と、
ｇ）前記木削片を、風選別（wind-sifting）および／または落下選別（throw-sifting）を介して搬送ベルト上に配することにより、材料が散りばめられたマット状体を形成する工程と、
ｈ）前記搬送ベルト上に配置された前記木削片を加圧する工程と、
を含み、
前記変性ナノ粒子を含有する少なくとも１つの懸濁液を、前記工程ｂ）〜ｈ）のうちの少なくとも１つの工程前および／または工程中および／または工程後に添加する。
【００５１】
すなわち、本発明にかかる製造方法では、前記変性ナノ粒子を含有した懸濁液を使用する。具体的には、前記変性ナノ粒子を２０重量％以上、好ましくは４０重量％以上、特に好ましくは５０重量％以上含有する水溶液の形態の懸濁液を使用する。
【００５２】
前記製造方法において、前記変性ナノ粒子は、木質パネルの製造時のどの時点で前記木削片と混ぜられてもよい。また、前記変性ナノ粒子を含有する前記懸濁液は、前記製造方法中、複数の位置で前記木削片に適用されてもよい。
【００５３】
適切なグルーまたは接着剤は、前記製造方法のどの時点でも、前記木削片と混ぜられてもよいし、前記木削片に対して吹き付けられてもよい。
【００５４】
前述した工程に加えて、前記木削片の不純物を例えば乾式洗浄、湿式洗浄などで除去するようにしてもよい。好ましくは、この不純物の除去工程は、その木削片の破砕工程よりも前に行われる。
【００５５】
前記製造方法の一実施形態では、形成された前記木削片を上層と中間層とに分ける工程を行う。この工程は、ふるいによって実行され、工程中、前記木削片はその大きさに応じて選別される。好ましくは、前記中間層が小さい木削片を含み、前記上層が大きい木削片を含む。
【００５６】
他の実施形態では、上記工程の後、前記上層の糊付けおよび前記中間層の糊付けが、適切なグルーを高圧で吹き付けて管状物中で混ぜ合わせることによって行われる。このような糊付け・混合は、前記上層と前記中間層とで別々に実行される。
【００５７】
ＯＳＢパネルの製造方法は、パーティクルボード(shipboard)の製造方法やファイバーボードの製造方法と比べて、特に、使用する木削片の大きさ及び性質ならびに適用する圧力及び温度が異なる。しかしながら、基本的な工程手順、つまり、工程の順番については、どの種類のパネル／ボードを製造する場合も同じであり、当業者に公知である。
【００５８】
前記製造方法において、前記変性ナノ粒子を含有する前記懸濁液は、様々な方法で木質パネルに導入することが可能である。
【００５９】
前記変性ナノ粒子を含有する前記懸濁液は、グルーまたは接着剤と予め混ぜておいてもよいし、グルーまたは接着剤と同時に前記木削片に適用してもよいし、前記木削片に対して当該木削片が乾燥する前に吹き付けて適用してもよいし、木削片が散りばめられた前記マット状体に対して加圧前に吹き付けてもよい。
【００６０】
一実施形態において、純水性溶液とナノ粒子との前記懸濁液の添加は、前記上層の糊付けおよび／または前記中間層の糊付けと同時に行われる。
【００６１】
一変形例では、まず、ナノ粒子含有純水溶液をグルーに添加するか又はグルーと混ぜた後、このナノ粒子とグルーとの混合物によって前記木削片ののり付けを行う。したがって、別の構成として、前記ナノ粒子含有水溶液をグルーの製造時に添加することも考えられる。
【００６２】
本発明にかかる製造方法では、前記ナノ粒子含有純水溶液である懸濁液を、前記木削片を乾燥させる（すなわち、前記木削片を散りばめる）前に、例えば吹き付け等（スプレー）によって、当該木削片に添加するようにしてもよい。
【００６３】
他の変形例では、前記ナノ粒子含有水溶液を、木削片が散りばめられた前記マット状体の表面に対して吹き付けてもよい。
【００６４】
本発明の他の目的は、前述した製造方法によって製造可能な木質パネル（特に、ＯＳＢ木質パネル）を提供することである。
【００６５】
本発明にかかる製造方法によって製造可能な木質パネルは、アルデヒドの放散、特にヘキサナールの放散が、１，０００μｇ／ｍ３未満、特に８００μｇ／ｍ３未満、特に好ましくは５００μｇ／ｍ３未満であり、かつ、テルペンの放散、特に３−カレンの放散が、２，０００μｇ／ｍ３未満、特に１，５００μｇ／ｍ３未満である。これらの数値は、いずれも、上市されているマイクロチャンバーを用いた測定値である。
【００６６】
以下では、複数の実施例を用いて、本発明をより詳しく説明する。
【実施例】
【００６７】
（実施例）
複数のＯＳＢの実施例について、それらのＶＯＣ放散を、マイクロチャンバーを用いて調べた。試料０は、対照用の試料である。それ以外の試料１〜３には、それぞれ異なる変性ナノ粒子を添加した。以下の表１に示すように、各ナノ粒子の表面は、それぞれ異なる官能基で修飾されている。
【００６８】
【表１】
0005967846.tif 000002
【００６９】
（試験パネルの製作）
複数のＯＳＢ試験パネルが、試験プレス機により、寸法：１２ｍｍ×３００ｍｍ×３００ｍｍおよび嵩比重：６５０ｋｇ／ｍ３となるように製作された。第１のパネル０に対しては、添加剤（変性ナノ粒子）を添加しなかった。添加剤を添加したものに関しては、その上層のみに添加を行った。これは、糊付け後のストランド（１２％ＭＵＰＦ）を製作ラインから取り出し、対応する添加剤（変性ナノ粒子）と均等に混ぜ合わせた後、そのストランドを散りばめることによって行った。（試料０を除いて）添加内容は、のり付け後の上層１４０ｇに対して、変性ナノ粒子を４０ｇ配合するものであった。中間層については、製作ラインから取り出したが（ＰＭＤＩによって糊付け）、変性ナノ粒子は添加しなかった。
【００７０】
（結果）
以下では、上記ＯＳＢパネルからの放散を、放散量（μｇ／ｍ３）で表現する。なお、表面積あたりの換気量ｑ＝１ｍ３／（ｍ２・ｈ）として考えている。
【００７１】
以下では、アルデヒド類の代表例としてｎ−ヘキサナールを選択し、単環式テルペン類の代表例として３−カレンを選択した上で、ＶＯＣ物質に対する前記変性ナノ粒子の効果を説明する。
【００７２】
以下の表２に、各変性ナノ粒子を用いた場合のヘキサナールおよび３−カレンの減少量をまとめる。
【００７３】
【表２】
0005967846.tif 000003
【００７４】
対照用の試料と比較した場合、試料１によるｎ−ヘキサナールの減少量が約６６％、試料２によるｎ−ヘキサナールの減少量が約５０％、試料３によるｎ−ヘキサナールの減少量が約１６％であることが分かる。さらに、対照用の試料と比較した場合、試料２による３−カレンの減少量が約４５％、試料３による３−カレンの減少量が約３１％であることが分かる。
【００７５】
以上から、ナノ粒子がシラン化合物で修飾された変性ナノ粒子を使用することにより、ヘキサナールの放散および３−カレンの放散が減少する。前記変性ナノ粒子を使用したときのヘキサナールの減少量および３−カレンの減少量の違いが、シランの官能基の違いに起因することは明らかである。試料１および試料２の場合のヘキサナールの大きな減少量は、変性ナノ粒子の遊離アミノ基とヘキサナールのアルデヒド基とが反応してシッフ塩基が形成されたことで説明がつく。
なお、本発明は、実施の態様として以下の内容を含む。
〔態様１〕
木質パネル（特に、ＯＳＢパネル）からの揮発性有機化合物（ＶＯＣ）の放散を減少させるための変性ナノ粒子の使用であって、
前記変性ナノ粒子は、下記の一般式（Ｉ）で表される少なくとも１種の化合物によって修飾されたナノ粒子である。
ＲａＳｉＸ（４−ａ）                          （Ｉ）
［式中、
−Ｘは、Ｈ、ＯＨ、あるいは加水分解性部位であり、前記加水分解性部位は、ハロゲン基、アルコキシ基、カルボキシ基、アミノ基、モノアルキルアミノ基、ジアルキルアミノ基、アリールオキシ基、アシルオキシ基、およびアルキルカルボニル基からなる群から選択され、
−Ｒは、非加水分解性有機部位Ｒであり、前記非加水分解性有機部位は、置換または非置換のアルキル基、置換または非置換のアリール基、置換または非置換のアルケニル基、置換または非置換のアルキニル基、置換または非置換のシクロアルキル基、および置換または非置換のシクロアルケニル基からなる群から選択され、任意で、この非加水分解性有機部位Ｒ中に−Ｏ−又は−ＮＨ−が介在していてもよく、
前記Ｒは、エポキシ基、ヒドロキシ基、エーテル基、アミノ基、モノアルキルアミノ基、ジアルキルアミノ基、置換または非置換のアニリン基、アミド基、カルボキシ基、アルキニル基、アクリロイル基、アクリロイルオキシ基、メタクリロイル基、メタクリロイルオキシ基、メルカプト基、シアノ基、アルコキシ基、イソシアネート基、アルデヒド基、アルキルカルボニル基、酸無水物基、およびリン酸基からなる群から選択される少なくとも１種の官能基Ｑを有しており、
−ａは、１、２または３（特に、１または２）である。］
〔態様２〕
態様１に記載の使用において、前記Ｘが、フッ素原子、塩素原子、臭素原子、ヨウ素原子、Ｃ１〜Ｃ６アルコキシ基（特に、メトキシ基、エトキシ基、ｎ−プロポキシ基およびブトキシ基）、Ｃ６〜Ｃ１０アリールオキシ基（特に、フェノキシ基）、Ｃ２〜Ｃ７アシルオキシ基（特に、アセトキシ基またはプロピオノキシ基）、Ｃ２〜Ｃ７アルキルカルボニル基（特に、アセチル基）、モノＣ１〜Ｃ１２アルキルアミノ基（特に、モノＣ１〜Ｃ６アルキルアミノ基））、およびジＣ１〜Ｃ１２アルキルアミノ基（特に、ジＣ１〜Ｃ６アルキルアミノ基）からなる群から選択されることを特徴とする、使用。
〔態様３〕
態様１または２に記載の使用において、前記Ｒが、置換または非置換のＣ１〜Ｃ３０アルキル基（特に、置換または非置換のＣ５〜Ｃ２５アルキル基）、置換または非置換のＣ２〜Ｃ６アルケニル基、置換または非置換のＣ３〜Ｃ８シクロアルキル基、および置換または非置換のＣ３〜Ｃ８シクロアルケニル基からなる群から選択されることを特徴とする、使用。
〔態様４〕
態様１から３のいずれか一態様に記載の使用において、前記Ｒが、メチル基、エチル基、ｎ−プロピル基、イソプロピル基、ｎ−ブチル基、ｓ−ブチル基、ｔ−ブチル基、ペンチル基、ヘキシル基、シクロヘキシル基、ビニル基、１−プロペニル基、２−プロペニル基、ブテニル基、アセチルエニル基、プロパルギル基、置換または非置換のブタジエニル基、および置換または非置換のシクロヘキサジエニル基からなる群から選択されることを特徴とする、使用。
〔態様５〕
態様１から４のいずれか一態様に記載の使用において、前記官能基Ｑが、アミノ基、モノアルキルアミノ基、アリール基（特に、フェニル基）、ヒドロキシ基、アクリル基、アクリルオキシ基、メタクリル基、メタクリルオキシ基、エポキシ基（特に、グリシジル基またはグリシジルオキシ基）、およびイソシアノ基、のうちの少なくとも１種であることを特徴とする、使用。
〔態様６〕
態様１から５のいずれか一態様に記載の使用において、前記官能基Ｑが、アミノ基、ヒドロキシ基、およびフェニル基のうちの少なくとも１種であることを特徴とする、使用。
〔態様７〕
態様１から６のいずれか一態様に記載の使用において、前記ナノ粒子の粒径が、２〜４００ｎｍ（好ましくは２〜１００ｎｍ、特に好ましくは２〜５０ｎｍ）であることを特徴とする、使用。
〔態様８〕
態様１から７のいずれか一態様に記載の使用において、前記ナノ粒子の比表面積が、５０〜５００ｍ２／ｇ（好ましくは１００〜４００ｍ２／ｇ、特に好ましくは２００〜３００ｍ２／ｇ）であることを特徴とする、使用。
〔態様９〕
態様１から８のいずれか一態様に記載の使用において、前記ナノ粒子は、酸化物ナノ粒子、水酸化物ナノ粒子またはオキシ水酸化物ナノ粒子（特に、ＳｉＯ２系、Ａｌ２Ｏ３系、ＺｒＯ２系、ＴｉＯ２系またはＳｎＯ系の、酸化物ナノ粒子、水酸化物ナノ粒子またはオキシ水酸化物ナノ粒子）であることを特徴とする、使用。
〔態様１０〕
態様１から９のいずれか一態様に記載の使用において、木質パネルに用いられる木削片から放出されるアルデヒド類（特にＣ１〜Ｃ１０アルデヒド類、より特にホルムアルデヒド、アセトアルデヒド、ペンタナールまたはヘキサナール）のレベルを減少させるために、前記変性ナノ粒子を使用することを特徴とする、使用。
〔態様１１〕
態様１から１０のいずれか一態様に記載の使用において、木質パネルに用いられた木削片から放出されるテルペン類（特にＣ１０モノテルペン類またはＣ１５セスキテルペン類、より特に非環式モノテルペン類または環式モノテルペン類）のレベルを減少させるために、前記変性ナノ粒子を使用することを特徴とする、使用。
〔態様１２〕
揮発性有機化合物（ＶＯＣ）の放散が減少した木質パネル（特に、ＯＳＢパネル）を製造する方法であって：
ａ）適切な木から木質チップを製作する工程と、
ｂ）前記木質チップを木削片に変換する工程と、
ｃ）前記木削片を中間貯蔵する工程と、
ｄ）前記木削片を乾燥させる工程と、
ｅ）前記木削片を、その大きさに応じて分別または選別する工程と、
ｆ）必要に応じて、さらに、前記木削片を破砕する工程と、
ｇ）前記木削片を、風力選別および／または落下選別を介して搬送ベルト上に配することにより、材料が散りばめられたマット状体を形成する工程と、
ｈ）前記搬送ベルト上に配置された前記木削片を加圧する工程と、
を含む、木質パネルの製造方法において、
態様１から１１のいずれか一態様に記載の変性ナノ粒子を含む少なくとも１つの懸濁液を、前記工程ｂ）〜ｈ）のうちの１つの工程前および／または工程中および／または工程後に添加し、前記懸濁液が、変性ナノ粒子を２０重量％以上含有するナノ粒子含有水溶液の形態である、木質パネルの製造方法。
〔態様１３〕
態様１２に記載の木質パネルの製造方法において、前記変性ナノ粒子を含有する前記懸濁液を、少なくとも１種のグルーと予め混ぜあわせるか；前記変性ナノ粒子を含有する前記懸濁液を、前記グルーと同時に前記木削片に適用するか；前記変性ナノ粒子を含有する前記懸濁液を、前記木削片に対して当該木削片が乾燥する前に吹き付けるか；または前記変性ナノ粒子を含有する前記懸濁液を、木削片が散りばめられた前記マット状体に対して加圧前に吹き付けることを特徴とする、木質パネルの製造方法。
〔態様１４〕
態様１２または１３に記載の木質パネルの製造方法において、変性ナノ粒子を４０重量％以上（好ましくは変性ナノ粒子を５０重量％以上）含有する水溶液の形態の懸濁液を使用することを特徴とする、木質パネルの製造方法。
〔態様１５〕
態様１２から１４のいずれか一態様に記載の製造方法によって製造可能な木質パネル（特に、ＯＳＢパネル）。